【誤訳訂正書】
【提出日】平成29年5月12日(2017.5.12)
【誤訳訂正１】
【訂正対象書類名】特許請求の範囲
【訂正対象項目名】全文
【訂正方法】変更
【訂正の内容】
【特許請求の範囲】
【請求項１】
以下の特性：
Ａ）１５０，０００ｇ／モル以上のＭｗと、
Ｂ）１３Ｃ  ＮＭＲにより決定された、１９．５ｐｐｍ〜２２．０ｐｐｍの総積分面積の１５パーセント超である２１．３ｐｐｍ〜２１．８ｐｐｍのピーク面積と、を有するエチレン／αオレフィン／非共役ポリエンインターポリマーを含む第１の組成物を含む組成物であって、
前記第１の組成物が、油をさらに含み、１．０以下のタンデルタ（０．１ラジアン／秒で１９０℃）を有する、組成物。
【請求項２】
前記エチレン／αオレフィン／非共役ポリエンインターポリマーが、１８０，０００ｇ／モル以上のＭｗを有する、請求項１に記載の組成物。
【請求項３】
前記エチレン／αオレフィン／非共役ポリエンインターポリマーが、２００，０００ｇ／モル以上のＭｗを有する、請求項１または請求項２に記載の組成物。
【請求項４】
前記インターポリマーが、４０以上のレオロジー比（１９０℃でＶ０．１／Ｖ１００）を有する、請求項１〜３のいずれかに記載の組成物。
【請求項５】
前記インターポリマーが、８０〜１３０のレオロジー比を有する、請求項１〜４のいずれかに記載の組成物。
【請求項６】
前記第１の組成物が、０．１ラジアン／秒、１９０℃で１５０，０００〜２５０，０００Ｐａ・ｓの粘度を有する、請求項１〜５のいずれかに記載の組成物。
【請求項７】
前記インターポリマーが、前記インターポリマーの重量に基づいて、６〜１５重量パーセントのポリエン含有量を有する、請求項１〜６のいずれかに記載の組成物。
【請求項８】
前記インターポリマーが、６０以上のムーニー粘度（ＭＬ１＋４、１２５℃）を有する、請求項１〜７のいずれかに記載の組成物。
【請求項９】
前記インターポリマーが、４．０以下のＭＷＤを有する、請求項１〜８のいずれかに記載の組成物。
【請求項１０】
前記インターポリマーが、前記インターポリマーの重量に基づいて、４０〜６５重量パーセントのエチレンを含む、請求項１〜９のいずれかに記載の組成物。
【請求項１１】
請求項１〜１０のいずれかに記載の前記組成物から形成される少なくとも１つの構成要素を備える物品。
【請求項１２】
前記物品が発泡体である、請求項１１に記載の物品。
【請求項１３】
前記物品が、異形材、射出成形部品、ガスケット、自動車部品、建築および建設材料、靴構成要素、ならびに管から成る群から選択される、請求項１１に記載の物品。
【請求項１４】
請求項１〜１０のいずれかに記載の前記組成物を調製するための方法であって、
溶液中で、少なくとも以下：エチレン、αオレフィン、および非共役ポリエンを重合して、Ａ）１５０，０００ｇ／モル以上のＭｗと、Ｂ）１３Ｃ  ＮＭＲにより決定された、１９．５ｐｐｍ〜２２．０ｐｐｍの総積分面積の１５パーセント超である２１．３ｐｐｍ〜２１．８ｐｐｍのピーク面積と、を有するエチレン／αオレフィン／非共役ポリエンインターポリマーを得ること
前記インターポリマーにオイルを組み込むこと
を含む、方法。
【誤訳訂正２】
【訂正対象書類名】明細書
【訂正対象項目名】００３７
【訂正方法】変更
【訂正の内容】
【００３７】
一実施形態では、本物品は、異形材、射出成形部品、ガスケット、自動車部品、建築および建設材料、靴構成要素、ならびに管から成る群から選択される。
【誤訳訂正３】
【訂正対象書類名】明細書
【訂正対象項目名】００６２
【訂正方法】変更
【訂正の内容】
【００６２】
物品には、シート、発泡体、成形品、および押出成形部品が含まれるが、これらに限定されない。追加の物品としては、自動車部品、ウェザーストリップ、ベルト、ホース、建築異形材、ワイヤおよびケーブル外被、床材、ガスケット、タイヤおよびタイヤ構成要素、コンピュータ部品、建築材料、ならびに履物構成要素が挙げられる。当業者であれば、過度の実験なしにこのリストを容易に増大させることができる。
【誤訳訂正４】
【訂正対象書類名】明細書
【訂正対象項目名】０１３５
【訂正方法】変更
【訂正の内容】
【０１３５】
発明組成物が低い吸水率と低い発泡体密度の予想外の組み合わせを提供することが発見された。発明組成物は、高分子量かつ高分枝のエチレン／αオレフィン／非共役ポリエンインターポリマーの、他の添加剤との均一な分散を提供する。高レベルの立体規則性ｍｍ％は、発泡体処方内の追加の成分（例えば、油、硬化剤、促進剤、他のポリマー）との改善された適合性をもたらすと考えられている。発泡すると、滑らかな表皮、低い開放気泡含有量を有する気泡形状を有する物品がもたらされる。本発泡物品は、良好な圧縮ひずみ、低比重、および非常に低い吸水率を有する。

本出願はさらに、以下の態様の発明も提供される。
[１]  Ａ）１５０，０００ｇ／モル以上のＭｗと、Ｂ）１３Ｃ  ＮＭＲにより決定された、１９．５ｐｐｍ〜２２．０ｐｐｍの総積分面積の３．０パーセント以上である２１．３ｐｐｍ〜２１．８ｐｐｍのピーク面積と、を有するエチレン／αオレフィン／非共役ポリエンインターポリマーを含み、１．０以下のタンデルタ（０．１ラジアン／秒で１９０℃）を有する第１の組成物を含む、組成物。
[２]  前記エチレン／αオレフィン／非共役ポリエンインターポリマーが、１８０，０００ｇ／モル以上のＭｗを有する、[１]に記載の組成物。
[３]  前記エチレン／αオレフィン／非共役ポリエンインターポリマーが、２００，０００ｇ／モル以上のＭｗを有する、[１]または[２]に記載の組成物。
[４]  前記第１の組成物が油をさらに含む、[１]〜[３]のいずれかに記載の組成物。
[５]  前記インターポリマーが、４０以上のレオロジー比（１９０℃でＶ０．１／Ｖ１００）を有する、[１]〜[４]のいずれかに記載の組成物。
[６]  前記インターポリマーが、８０〜１３０のレオロジー比を有する、[１]〜[５]のいずれかに記載の組成物。
[７]  前記第１の組成物が、０．１ラジアン／秒、１９０℃で１５０，０００〜２５０，０００Ｐａ・ｓの粘度を有する、[１]〜[６]のいずれかに記載の組成物。
[８]  前記インターポリマーが、前記インターポリマーの重量に基づいて、６〜１５重量パーセントのポリエン含有量を有する、[１]〜[７]のいずれかに記載の組成物。
[９]  前記インターポリマーが、６０以上のムーニー粘度（ＭＬ１＋４、１２５℃）を有する、[１]〜[８]のいずれかに記載の組成物。
[１０]  前記インターポリマーが、４．０以下のＭＷＤを有する、[１]〜[９]のいずれかに記載の組成物。
[１１]  前記インターポリマーが、前記インターポリマーの重量に基づいて、４０〜６５重量パーセントのエチレンを含む、[１]〜[１０]のいずれかに記載の組成物。
[１２]  [１]〜[１１]のいずれかに記載の前記組成物から形成される少なくとも１つの構成要素を備える物品。
[１３]  前記物品が発泡体である、[１２]に記載の物品。
[１４]  前記物品が、異形材、射出成形部品、ガスケット、自動車部品、建築および建設材料、靴構成要素、ならびに管から成る群から選択される、[１２]に記載の物品。
[１５]  [１]〜[１１]のいずれかに記載の前記組成物を調製するための方法であって、前記方法が、溶液中で、少なくとも以下：エチレン、αオレフィン、および非共役ポリエンを重合することを含む、方法。